(57)【特許請求の範囲】
【請求項１】
連続搬送されるポリマーフィルムの上面と下面のうち、下面のみをアルカリ溶液で鹸化する片面鹸化工程と、
前記鹸化された下面に洗浄水を吹き付けて前記アルカリ溶液を洗い落とす水洗工程と、
前記洗浄水で洗浄された下面を乾燥する乾燥工程と、を少なくとも備えたポリマーフィルムの鹸化方法において、
前記ポリマーフィルムの搬送方向における前記水洗工程の上流側に、前記ポリマーフィルムが前記水洗工程に搬送されるまでに該ポリマーフィルムの幅方向両端部に形成されたカールのカール方向及びカール量が、前記水洗工程の際に前記カール方向が０〜前記ポリマーフィルムの上面側へのカールであると共に、前記カール量が０ｍｍ〜２０ｍｍの範囲内になるように調整するカール調整工程を設け、
前記カール調整工程は、前記ポリマーフィルムのカールした面に溶剤を塗布する溶剤塗布方式、および、前記ポリマーフィルムのカールした面を外側にして回転軸に巻き回して加熱処理するアニール方式のいずれかにより行われることを特徴とするポリマーフィルムの鹸化方法。
【請求項２】
前記水洗工程では、複数のローラを前記ポリマーフィルムの上面側に接触させてローラ搬送する請求項１に記載のポリマーフィルムの鹸化方法。
【請求項３】
前記ローラは前記０ｍｍ〜２０ｍｍの範囲内のカール量に相当する表面形状を有するクラウンローラである請求項２のポリマーフィルムの鹸化方法。
【請求項４】
ポリマーフィルムの一方面に第１機能層を形成した後、片面鹸化により前記ポリマーフィルムの他方面を親水化してから該他方面に第２機能層を形成する複合機能フィルムの製造方法であって、
前記他方面の親水化として、請求項１〜３の何れか１に記載のポリマーフィルムの鹸化方法を使用することを特徴とする複合機能フィルムの製造方法。
【発明の詳細な説明】
【技術分野】
【０００１】
本発明は、ポリマーフィルムの鹸化方法及び複合機能フィルムの製造方法に係り、特にポリマーフィルムの幅方向両端部に発生するカールによる鹸化不良を解消する技術に関する。
【背景技術】
【０００２】
近年、平面型画像表示装置（ＦＰＤ）として液晶表示装置が様々な分野で採用されている。液晶表示装置は、液晶セルと偏光板及び光学補償シート（位相差板）等の光学的機能を有するシート材料（光学フィルム）で構成されている。
【０００３】
偏光板は、一般に偏光膜とその両側に設けられた２枚の透明保護膜から構成される。偏光膜は、一般に、ポリビニルアルコールに沃素または二色性染料の水溶液を含浸させて、これを一軸延伸することで得られる。光学補償シートは、画像着色を解消し、視野角を拡大することで液晶表示装置の表示品位を向上する機能を有するため、種々の液晶表示装置で採用されている。
【０００４】
光学補償シートとしては、従来から使用されていた延伸複屈折フィルムに代わり、透明支持体上に液晶性分子（特に、ディスコティック液晶性分子）から形成された光学異方層を有する光学補償シートを使用することが提案されている。この光学異方層は、液晶性分子を配向させ、その配向状態を固定することで形成する。液晶性分子、特にディスコティック液晶性分子を用いることで液晶セルの種々の表示モードに対応する様々な光学特性を有する光学補償シートを作ることができる。
【０００５】
上記した偏光板、光学補償シートの透明支持体としては、優れた光透過性、光学的な無配向性、優れた物理的、機械的特性、温湿度変化の少ない特性を有するポリマーフィルムが使用されており、特にセルロースアセテートフィルムに代表されるセルロースエステルフィルムが採用されている。
【０００６】
そして、透明支持体であるポリマーフィルムに偏光膜や光学異方層を接着層や配向膜（通常ポリビニルアルコール）を介して設けるが、これら接着層や配向膜との密着性を持たせるための手段の一つとして、ポリマーフィルムをアルカリ溶液に浸漬処理してポリマーフィルム面を親水化する方法が提案されている（例えば、特許文献１）。
【０００７】
また、ポリマーフィルムにアルカリ溶液を塗布することにより該フィルムの片側面を選択的に鹸化処理する方法も提案されている（例えば、特許文献２）。
【０００８】
さらに、全面均一に鹸化処理することで、生産性、表示欠陥のない光学補償シートを製造する方法も提案されている（特許文献３）。
【先行技術文献】
【特許文献】
【０００９】
【特許文献１】特開平７−１５１９１４号公報
【特許文献２】特開２００２−８２２２６号公報
【特許文献３】特開２００３−３１３３２６号公報
【発明の概要】
【発明が解決しようとする課題】
【００１０】
しかしながら、ポリマーフィルムの下面に片面鹸化した場合には、ポリマーフィルムは鹸化した下面が膨潤することによって、フィルム幅方向端部が鹸化した面とは反対側の上面方向にカールするという問題がある。
【００１１】
これにより、その後のアルカリ溶液を洗い流す水洗工程において充分な洗浄ができずに鹸化不良が発生するという問題がある。鹸化不良が生じた部分は塗布工程において塗布不良や塗布故障が発生し易くなる。この場合、カールしたポリマーフィルムの幅方向両端部は塗布に使用しないことで対応は可能であるが、大きな製品ロスが発生すると共に、大サイズ製品が製造しにくくなるという問題がある。
【００１２】
ちなみに、特許文献１のように、ポリマーフィルムをアルカリ溶液に浸漬処理させて両面鹸化する場合には、このようなカールの問題は生じない。
【００１３】
ところで、ポリマーフィルムの一方面に第１機能層を有し、他方面に第２機能層を有する複合機能フィルムの製造において、ポリマーフィルムの一方面に紫外線硬化剤を含む第１機能層（例えばハードコート層）を形成する場合、第１機能層の面を紫外線照射して硬化反応を行う。この硬化反応により第１機能層が収縮するので第１機能層と同じ面側にカールが発生する場合がある。第１機能層がカールするか否か、どちらの方向にカールするか、及びカールする場合のカール量は、第１機能層の塗布液組成、紫外線硬化剤の含有量、紫外線照射条件等により異なる。
【００１４】
そして、この第１機能層によるカールが発生した場合には、他方面の片面鹸化工程の際に鹸化不良が生じたり、その後の水洗工程の際にアルカリ溶液を含んだ洗浄水が裏回りしたりするという問題がある。裏回りした部分に汚れが生じ、この汚れが最終的に製造された複合機能フィルムの品質不良の原因になる。
【００１５】
したがって、片面鹸化する際のカールに起因する水洗不良や裏回りの問題を防止することが重要になる。
【００１６】
本発明は、このような事情に鑑みてなされたものであり、片面鹸化する際のカールに起因する鹸化不良や裏回りの問題を防止することができるポリマーフィルムの鹸化方法を提供すると共に、該鹸化方法を採用することによって、製品ロスを減少し且つ大サイズ製品の製造を可能とする複合材料フィルムの製造方法を提供することを目的とする。
【課題を解決するための手段】
【００１７】
本発明のポリマーフィルムの鹸化方法は前記目的を達成するために、連続搬送されるポリマーフィルムの上面と下面のうち、下面のみをアルカリ溶液で鹸化する片面鹸化工程と、前記鹸化された下面に洗浄水を吹き付けて前記アルカリ溶液を洗い落とす水洗工程と、前記洗浄水で洗浄された下面を乾燥する乾燥工程と、を少なくとも備えたポリマーフィルムの鹸化方法において、前記ポリマーフィルムの搬送方向における前記水洗工程の上流側に、前記ポリマーフィルムが前記水洗工程に搬送されるまでに該ポリマーフィルムの幅方向両端部に形成されたカールのカール方向及びカール量が、前記水洗工程の際に前記カール方向が０〜前記ポリマーフィルムの上面側へのカールであると共に、前記カール量が０ｍｍ〜２０ｍｍの範囲内になるように調整するカール調整工程を設け、前記カール調整工程は、前記ポリマーフィルムのカールした面に溶剤を塗布する溶剤塗布方式、および、前記ポリマーフィルムのカールした面を外側にして回転軸に巻き回して加熱処理するアニール方式のいずれかにより行われることを特徴とする。
【００１８】
本発明によれば、水洗工程において、鹸化された下面に洗浄水を吹き付けてアルカリ溶液を洗い落とす際に、ポリマーフィルムの幅方向両端部のカール方向とカール量とが所定方向及び所定量になるようにカール調整するためのカール調整工程を設けた。
【００１９】
これにより、片面鹸化によるカールの問題を解消してアルカリ溶液の充分な水洗を行って鹸化不良を防止できると共に、アルカリ溶液を含んだ洗浄水が裏回りする問題も解決できる。
【００２０】
ここで、水洗工程の上流側とは、片面鹸化工程と水洗工程との間のみを指すのではなく、片面鹸化工程の前段の工程でポリマーフィルムにカールが生じている場合には片面鹸化工程の前にカール調整工程を設けてもよい。
【００２２】
ここで、カール方向が０とは、ポリマーフィルムの幅方向端部にカールが無く平坦であることを意味する。
【００２３】
このように、水洗工程を行う際のカール方向及びカール量を０ｍｍ〜２０ｍｍに規定することによって、鹸化してアルカリ溶液が付着しているポリマーフィルムの下面に洗浄水を吹き付けても、アルカリ溶液を含んだ洗浄水が上面側に裏回りすることを防止できる。また、カール量がプラス方向に２０ｍｍを越えなければポリマーフィルムの幅方向両端部についても充分な水洗を行うことができる。
【００２４】
本発明の鹸化方法においては、前記水洗工程では、複数のローラを前記ポリマーフィルムの上面側に接触させてローラ搬送することが好ましい。これにより、水洗時のカール方向及びカール量を、確実に０ｍｍ〜２０ｍｍの範囲に調整できる。
【００２５】
この場合、ローラは０ｍｍ〜２０ｍｍの範囲内のカール量に相当する表面形状を有するクラウンローラであることが更に好ましい。
【００２６】
０ｍｍ〜２０ｍｍの範囲内のカール量に相当する表面形状の複数のクラウンローラを、ポリマーフィルムの上面側に接触させて搬送するようにしたので、水洗時のカール方向及びカール量を０ｍｍを超えて２０ｍｍ以下にすることができ、裏回りの防止を一層確実に行うことができる。
【００２７】
本発明の複合機能フィルムの製造方法は前記目的を達成するために、ポリマーフィルムの一方面に第１機能層を形成した後、片面鹸化により前記ポリマーフィルムの他方面を親水化してから該他方面に第２機能層を形成する複合機能フィルムの製造方法であって、前記他方面の親水化として、請求項１〜４の何れか１に記載のポリマーフィルムの鹸化方法を使用することを特徴とする。
【００２８】
このように、ポリマーフィルムの一方面に第１機能層の形成し、他方面の片面鹸化の後に第２機能層を形成する順番で複合機能フィルムを製造する場合であっても、第２機能層の塗布前のポリマーフィルムの親水化として、請求項１〜４の何れか１に記載のポリマーフィルムの鹸化方法を使用するようにしたので、鹸化不良や裏回りの問題がなくなる。これにより、高品質な複合機能フィルムを製造できると共に、製品ロスを減少し且つ大サイズ製品の製造が可能となる。
【発明の効果】
【００２９】
本発明のポリマーフィルムの鹸化方法によれば、片面鹸化する際のカールに起因する鹸化不良や裏回りの問題を防止することができる。
【００３０】
また、複合機能フィルムの製造方法によれば、塗布前の親水化として本発明のポリマーフィルムの鹸化方法を用いるようにしたので、高品質な複合機能フィルムを製造できると共に、製品ロスを減少し且つ大サイズ製品の製造が可能となる。
【図面の簡単な説明】
【００３１】
【図１】複合機能フィルムの製造方法における第１機能層及び第２機能層の形成ラインの一例を示す全体図
【図２】ポリマーフィルムの幅方向両端部のプラス方向のカールを示す図
【図３】カールの測定方法を説明する概念図
【図４】第１機能層がプラス方向のカールを有する場合のカール調整の説明図
【図５】カールのカール方向及びカール量と水洗状態との関係を示す表図
【図６】マイナス方向カールとプラス方向カールとの水洗状態の説明図
【図７】第２機能層の形成ラインにおけるカール調整工程の配置位置の別態様図
【図８】第１機能層がマイナス方向のカールを有する場合のカール調整の説明図
【図９】水洗工程をクラウンローラでローラ搬送する図
【発明を実施するための形態】
【００３２】
以下、添付図面を参照しながら、本発明のポリマーフィルムの鹸化方法及びその鹸化方法を用いた複合機能フィルムの製造方法の実施の形態を詳細に説明する。
【００３３】
ここで、図中、同一の記号で示される部分は、同様の機能を有する同様の要素である。また、本明細書中で、数値範囲を“  〜  ”を用いて表す場合は、“  〜  ”で示される上限、下限の数値も数値範囲に含むものとする。
【００３４】
図１は、本発明の実施の形態のポリマーフィルムの鹸化方法を組み込んだ複合機能フィルムの製造ラインであり、ポリマーフィルムの一方面に第１機能層が形成され、他方面に第２機能層が形成される。なお、連続搬送されるポリマーフィルムの一方面に第１機能層を形成してロール状に一旦巻き取ってから、巻き戻してポリマーフィルムの他方面に第２機能層を形成する場合で説明する。
【００３５】
［第１の実施の形態］
第１の実施の形態は、ポリマーフィルム１４の一方面に紫外線硬化剤を含む第１機能層（例えばハードコート層）を形成する場合であり、第１機能層形成の際の収縮によってポリマーフィルムの幅方向両端部にプラス方向のカールが発生する場合で説明する。
【００３６】
以後、横方向に連続搬送されるポリマーフィルム１４の上面側へのカールをプラス方向のカールと称し、下面側へのカールをマイナス方向のカールと称することにする。換言すると、横方向に連続搬送されるポリマーフィルム１４の下面に片面鹸化処理するので、片面鹸化処理する面に対して反対側へのカールをプラス方向のカールと称し、鹸化処理面と同じ方向へのカールをマイナス方向のカールと称する。
【００３７】
［第１機能層形成］
（第１の片面鹸化工程）
図１（Ａ）の第１機能層を形成する形成ライン１０に示すように、送出機１２から送り出された透明なポリマーフィルム１４は、図１に示すように、除塵機３０に送られてゴミ等の異物が除去される。
【００３８】
透明なポリマーフィルム１４としては、特に限定は無いが、セルロースアシレートフィルム（例えば、セルローストリアセテートフィルム）、セルロースジアセテートフィルム、セルロースアセテートブチレートフィルム、セルロースアセテートプロピオネートフィルム）、ポリエチレンテレフタレートフィルム、ポリエーテルスルホンフィルム、ポリアクリル系樹脂フィルム、ポリウレタン系樹脂フィルム、ポリエステルフィルム、ポリカーボネートフィルム等を使用できる。これらの中では特にセルロースアシレートフィルムが最も好ましい。
【００３９】
次に、ポリマーフィルム１４は塗布装置３２に送られて第１機能層用の塗布液が塗布される。図１では塗布装置３２としてグラビア塗布装置を使用したものである。グラビア塗布装置は、グラビアローラ３２Ａの下方に、液受けパン３２Ｂが設けられており、この液受けパン３２Ｂには塗布液が満たされている。そして、グラビアローラ３２Ａの約下半分は塗布液に浸漬されている。また、ポリマーフィルム１４を挟んだグラビアローラ３２Ａの反対側にはバックアップローラ３２Ｃが設けられる。この構成により、グラビアローラ表面のセルに塗布液が供給されることとなる。グラビア塗布装置は、クリーンルーム等の清浄な雰囲気に設置するとよい。その際、清浄度はクラス１０００以下が好ましく、クラス１００以下がより好ましく、クラス１０以下が更に好ましい。
【００４０】
なお、塗布装置３２として、グラビア塗布装置の例で示したが、これに限定されない。例えば、ディップコート法、エアーナイフコート法、カーテンコート法、ローラーコート法、ワイヤーバーコート法、マイクログラビア法やエクストルージョンコート法等の方法を適宜使用することができる。
【００４１】
次に、第１機能層Ａ（図２参照）が塗布形成されたポリマーフィルム１４は、乾燥装置３４により乾燥される。この場合、ポリマーフィルム１４が塗布装置３２を通過してから３秒以内、又は、ポリマーフィルム１４が塗布装置３２を通過してから塗布液の塗布時に含有される有機溶媒に対する該有機溶媒の含有率が５０％未満（より好ましくは７０％未満）となるまでの何れか短い時間以内に乾燥装置３４内に導入することが好ましい。
【００４２】
そして、乾燥装置３４では、第１機能層Ａ中の有機溶媒成分の濃度が塗布時の有機溶媒成分の濃度の５０％以下（半分以下）に減少するまで、あるいは塗布膜の粘度が１０ｍＰａ・ｓ以上になるまでのうちの何れか早い方まで乾燥することが好ましい。
【００４３】
乾燥装置３４で乾燥されたポリマーフィルム１４は、後段乾燥ゾーン３６、加熱ゾーン３８を通過した後、紫外線ランプ８０により第１機能層Ａを硬化する硬化反応が行われる。これにより、ポリマーフィルム１４に一方面に第１機能層Ａが形成され、巻取機４０に巻き取られる。なお、符号４４は、ポリマーフィルム１４の搬送ラインを形成する搬送ローラである。
【００４４】
このように形成された第１機能層Ａを有するポリマーフィルム１４は、紫外線ランプ８０での硬化反応により第１機能層Ａが収縮する。その結果、図２に示すように、ポリマーフィルム１４の幅方向両端部１４Ａ，１４Ａが、第１機能層Ａと同じ側、即ちプラス方向にカールする。
【００４５】
なお、本実施の形態では、第１機能層Ａを形成する塗布工程前において、ポリマーフィルム１４の一方面を予め片面鹸化処理して親水化する工程を設けない場合で説明したが、片面鹸化処理の工程を設けてもよい。
【００４６】
［第２機能層の形成］
次に、図１（Ｂ）及び図４にしたがって、第１機能層Ａが形成された側とは反対側のポリマーフィルム１４の他方面に第２機能層を形成する方法を説明する。
【００４７】
送出機１２から送り出された透明なポリマーフィルム１４は、先ずカール調整工程２４に送られて第１機能層Ａによるカールの矯正を行う。
【００４８】
（カール調整工程）
カール調整工程２４では、後段の水洗工程２２において、連続搬送されるポリマーフィルム１４の鹸化面である下面を洗浄水で水洗する際に、カールのカール方向及びカール量が、水洗工程の際に所定のカール方向及び所定のカール量範囲内になるように調整する。所定のカール方向は０〜ポリマーフィルム１４の上面側であるプラス方向のカールであると共に、所定のカール量は０ｍｍ〜２０ｍｍの範囲内であることが好ましい。ここで、カール方向が０とは、カールが無いことを意味する。
【００４９】
即ち、水洗工程２２の前にポリマーフィルム１４の幅方向両端部１４Ａ，１４Ａに形成されたカールが、水洗工程２２の際に、０〜プラス側へのカール方向で且つ０ｍｍ〜２０ｍｍの範囲内のカール量になっているように調整する。水洗工程２２でのカール方向及びカール量は以下のように測定することができる。
【００５０】
図３は、水洗工程２２におけるポリマーフィルム１４の搬送テンション条件下において、ポリマーフィルム１４の幅方向両端部１４Ａ，１４Ａのカール量を測定する方法を示した概念図である。なお、図３では、第１機能層Ａの形成によってポリマーフィルム１４にプラス方向のカールが発生した場合であり、ポリマーフィルム１４の幅方向両端部１４Ａ，１４Ａが測定基盤２６から離れる方向にカールする場合である。  
【００５１】
図３に示すように、測定フィルムとして、所定長さに切断したポリマーフィルム１４を作成し、表面が鏡面加工された測定基盤２６上にポリマーフィルム１４を載置する。そして、ポリマーフィルム１４の長手方向（搬送方向）の一方端を図示しない固定装置で固定し、他方端にフィルム幅方向で均一になるように引張力Ｆを付与する。この引張力Ｆは、水洗工程２２での搬送テンション（例えば３５Ｎ）に相当する。この状態でポリマーフィルム１４の固定されていない部分における幅方向両端部のカール量を測定基盤２６表面からの距離Ｈで測定する。これによって、ポリマーフィルム１４に発生しているカール方向及びカール量を把握する。
【００５２】
そして、カールの調整を必要とする場合には、カール調整工程２４においてカール調整を行う。
【００５３】
カール調整工程２４においてポリマーフィルム１４のカールを調整する方法としては、過熱蒸気方式（スーパスチーム方式）、溶剤塗布方式、アニール方式等を採用することができる。
【００５４】
〈過熱蒸気方式〉
この方式は、水や溶剤の沸点以上に過熱した過熱蒸気をポリマーフィルム１４のカール方向とは逆方向からカール調整処理を行う方法であり、カール方向とは逆方向から過熱蒸気を吹き付けて過熱蒸気に曝す。即ち、第１機能層Ａがプラス方向にカールしていれば、カールしたプラス方向である上面とは逆方向の面である下面に過熱蒸気を吹き付ける。過熱蒸気を吹き付ける面を以下「カール方向反対面」という。溶剤を使用する場合には、ポリマーフィルム１４の素材に対して溶解性を有するかあるいは膨潤性を有する溶剤が効果的で好ましい。溶解性が強すぎると二次的な不都合を生じやすいため、溶解性の小さな溶剤や溶解はしないが膨潤しやすい溶剤を選定することが好ましい。ポリマーフィルム１４としてセルロースアシレートフィルムを使用する場合は、水が最も好ましい。炭素数１から８のアルコール類、ケトン類、炭素数４以上のエステル類も好ましい。塩化メチレンやクロロホルムの如き炭素数２以下のハロゲン含有溶剤や炭素数３以下のエステル類は単独で使用してもよいが、水や他の溶剤と混合してセルロースアシレートに対する溶解性を低減することにより、より好ましい溶剤として使用できる。
【００５５】
過熱蒸気をポリマーフィルム１４に吹き付ける装置としては、細いノズルの先端又は狭いスリットの隙間からポリマーフィルム１４のカール方向反対面に向けて噴射する方式のものが好ましい。カール方向反対面における過熱蒸気濃度は２質量％以上１００質量％以下が好ましく、１０質量％以上９０質量％以下がより好ましく、３０質量％以上８０質量％以下が更に好ましい。カール方向反対面が過熱蒸気Ｓに曝される時間は１〜６００秒が好ましく、２〜１２０秒がより好ましく、４から４０秒が更に好ましい。
【００５６】
〈溶剤塗布方式〉
この方式は、ポリマーフィルム１４のカールした面に溶剤を塗布した後乾燥する方法である。使用する溶剤は、ポリマーフィルム１４の素材に対して溶解性を有するかあるいは膨潤性を有する溶剤が効果的で好ましい。溶解性が強すぎると二次的な不都合を生じやすいため、溶解性の小さな溶剤や溶解はしないが膨潤しやすい溶剤を選定することが好ましい。セルロースアシレートフィルムの場合は、炭素数１から８のアルコール類、ケトン類、炭素数４から８のエステル類などが好ましい。塩化メチレンやクロロホルムの如き炭素数２以下のハロゲン含有溶剤や炭素数３以下のエステル類は単独で使用してもよいが、水や他の溶剤と混合してセルロースアシレートに対する溶解性を低減することにより、より好ましい溶剤として使用できる。また複数の溶剤を混合調整して使用することにより、より精密にカールを制御できる。溶剤の塗布量は１平方メートルあたり０．１ｇから１００ｇが好ましく、０．５ｇから５０ｇがより好ましく、２ｇから２０ｇが更に好ましい。溶剤を塗布する方法は特に制限は無く、グラビアコータ、リバースコーターあるいはワイヤーバーコーターなどのよく知られた一般の方法で塗布できる。塗布後の乾燥条件の好ましい温度範囲は３０℃〜１００℃であり、より好ましくは４０℃〜９０℃であり、更に好ましくは５０℃〜８０℃である。好ましい乾燥時間は１５秒〜１０分であり、より好ましくは２０秒〜７分であり、更に好ましくは３０秒から３分である。最も好ましい乾燥条件としては４５℃〜８０℃の温度で３０秒から３分である。
【００５７】
〈アニール方式〉
この方式は、ポリマーフィルム１４のカールした面を外側にして回転軸にロール状に巻回して巻回ロールを形成し、この巻回ロールを温度調整室（図示せず）内でアニーリング処理（加熱処理）してカールを矯正する方法である。
【００５８】
図４は、第１機能層Ａの形成によるプラス方向のカール及びカール量をどのように調整するかを示した説明図である。なお、図４において示したカールの図は、ポリマーフィルム１４を幅方向に切断した断面図である。
【００５９】
（カール調整方法）
図４に示すように、第１機能層Ａの形成によって形成されたプラス方向のカール量を例えば４０ｍｍとする。
【００６０】
カール調整工程２４では、ポリマーフィルム１４の第１機能層Ａが形成された面とは反対側面であるカール方向反対面（図４の下面）に、ポリマーフィルム幅と略同等のスリット状の吹出口を有するノズル２４Ｂから過熱蒸気Ｓを吹き付けて下面を過熱蒸気Ｓに曝す。これにより、ポリマーフィルム１４の幅方向両端部１４Ａ，１４Ａを下面側方向、即ちマイナス方向にカールさせる作用が働く。この結果、第１機能層Ａの形成によるプラス方向のカールとカール調整工程２４によるマイナス方向のカールとで相殺し合う。この場合、完全に相殺し合うとポリマーフィルム１４のカール量は０ｍｍとなる。
【００６１】
しかし、次の片面鹸化工程１６におけるポリマーフィルム１４の下面へのアルカリ溶液の塗布により下面が膨潤するので、ポリマーフィルム１４の幅方向両端部はプラス方向へカールする。したがって、片面鹸化工程１６でのプラス方向へのカールを考慮して、カール調整工程２４では、０〜マイナス方向のカール状態、例えば０ｍｍ〜−２０ｍｍのカール状態になるようにカール調整しておくことが好ましい。
【００６２】
この場合、カール調整工程２４において、マイナス方向へのカール調整が強すぎても問題があるので、マイナス方向へのカールが強すぎた場合にプラス方向にカールを戻せるように、ポリマーフィルム１４の上面側にも過熱蒸気を噴出するノズル２４Ａを設けておくことが好ましい。
【００６３】
（片面鹸化工程）
図１（Ｂ）及び図４に示すように、カール調整工程２４を経たポリマーフィルム１４は、片面鹸化工程１６において、第２機能層が形成される下面（第１機能層の反対面）に、アルカリ溶液Ｌが塗布される。これにより、下面が鹸化されて親水化すると共に、アルカリ溶液Ｌが塗布された下面が膨潤してポリマーフィルム１４をプラス方向へカールする。しかし、前段のカール調整工程２４において、片面鹸化工程１６でのプラス方向へのカールを予め考慮して、ポリマーフィルム１４のカール状態を０ｍｍ〜−２０ｍｍのカール状態にしてある。したがって、片面鹸化工程１６後のポリマーフィルム１４のカール状態を図４に示すように０ｍｍ〜＋２０ｍｍの範囲にすることができる。
【００６４】
片面鹸化する塗布装置２０としては、特に限定されないが、アルカリ溶液Ｌの塗布量は、その後の水洗工程２２における廃液発生量を考慮して極力抑制することが好ましい。具体的には、１〜１００ｃｃ／ｍ２が好ましく、１〜５０ｃｃ／ｍ２がより好ましい。したがって、少ない塗布量でも安定して精度良く塗布できるスロットダイコータ、ロッドコータ、グラビアコータ、ブレードコータを好適に使用できる。
【００６５】
鹸化反応に必要なアルカリ塗布量は、ポリマーフィルム１４の単位面積当りの鹸化反応サイト数に第１機能層Ａとの密着を発現させるために必要な鹸化深さを乗じた総鹸化サイト数（＝理論アルカリ塗布量）が目安となる。鹸化反応の進行に伴ってアルカリ溶液中のアルカリ剤が消費され反応速度が低下するため、実際には上述の理論アルカリ塗布量の数倍を塗布することが好ましい。具体的には、理論アルカリ塗布量の２〜２０倍であることが好ましく、２〜５倍であることが更に好ましい。
【００６６】
アルカリ溶液Ｌの温度は、反応温度（＝ポリマーフィルム１４の温度）に等しいことが望ましい。使用する有機溶媒の種類によっては、反応温度がアルカリ溶液Ｌの沸点を越える場合もある。安定にアルカリ溶液Ｌを塗布するためには、アルカリ溶液Ｌの沸点よりも低い温度であることが好ましく、沸点よりも５℃低い温度であることが更に好ましく、沸点よりも１０℃低い温度であることが最も好ましい。
【００６７】
アルカリ溶液Ｌを塗布した後、鹸化反応が終了するまで、ポリマーフィルム１４の温度を室温以上に保つことが好ましい。ポリマーフィルム１４の温度は、アルカリ溶液塗布前に加熱した温度と同じでも異なっていてもよい。また、鹸化反応中に温度を連続的、又は段階的に変更してもよい。フィルム温度は、１５〜１５０℃、好ましくは２５〜１００℃、更に好ましくは３０〜８０℃である。
【００６８】
アルカリ溶液Ｌを塗布して、洗い落とすまでに上記温度範囲に保持する時間は、ポリマーフィルム１４の搬送速度にもよるが、１秒〜３００秒間に保つことが好ましく、２〜１００秒間に保つことがより好ましく、３〜５０秒間に保つことが特に好ましい。
（水洗工程）
図１（Ｂ）及び図４に示すように、片面鹸化工程１６を経たポリマーフィルム１４は、片面鹸化工程１６においてポリマーフィルムの下面に塗布されたアルカリ溶液Ｌを洗い落とす水洗工程２２が行われる。
【００６９】
水洗工程２２での洗浄装置２２Ａは、洗浄水を塗布する方法、洗浄水を吹き付ける方法で好適に採用できる。洗浄水をポリマーフィルム１４の鹸化面である下面に吹き付ける方法は、一般的に、塗布ヘッド（例、ファウンテンコーター、フロッグマウスコーター）を用いる方法、あるいは、空気の加湿や塗装、タンクの自動洗浄に利用されるスプレーノズルを用いる方法を好適に採用できる。
【００７０】
また、洗浄装置２２Ａから吐出する洗浄水の吐出方法は、図４に示すように、ポリマーフィルム１４の搬送方向上流側に角度θだけ傾斜させることが好ましい。傾斜角度θとしては、３０〜９０°、好ましくは５０〜８０°、特に好ましくは６５〜７０°にするとよい。
【００７１】
しかし、水洗工程２２において、ポリマーフィルム１４のカール方向及びカール量が所定のカール方向及びカール量になっていないと、上述の通り水洗不良に伴う鹸化不良や裏回りの問題が発生する。
【００７２】
図５は、ポリマーフィルム１４の幅方向両端部１４Ａ，１４Ａに形成されるカールのカール方向及びカール量と、水洗工程２２での水洗状態との関係を示す表図である。
【００７３】
図５の表の「水洗状態」において、×はアルカリ溶液Ｌを含む洗浄水が裏回りし裏回りした部分に汚れが発生する場合であり、×の数が多いほど裏回りが大きいことを意味する。△は水洗が不充分になり部分的に鹸化不良が発生する場合であり、△の数が多いほど鹸化不良の程度が大きいことを意味する。○は裏回りも鹸化不良も発生しない良好な水洗状態を示す。
【００７４】
図５の表から分かるように、カール方向がマイナスの場合には×の評価となった。またカール方向がプラスで且つカール量が３０ｍｍを超えると△の評価であった。そして、カール方向が０〜プラスで且つカール量が０〜２０ｍｍの範囲内は○の評価であった。
【００７５】
図６（Ａ）はポリマーフィルム１４の幅方向両端部１４Ａ，１４Ａがマイナス方向にカールしている場合である。また、図６（Ｂ）はポリマーフィルム１４の幅方向両端部１４Ａ，１４Ａがプラス方向に０〜２０ｍｍの範囲内でカールしている場合である。
【００７６】
図６（Ａ）の場合には、洗浄装置２２Ａからポリマーフィルム１４の下面に吹き付けられた洗浄水は、矢印Ｘで示すように、ポリマーフィルム１４の幅方向両端部１４Ａ，１４Ａ側に流れ両端部に溜まることによって上面側に裏回りする。
【００７７】
これに対して、図６（Ｂ）の場合には、ポリマーフィルム１４の下面に吹き付けられた洗浄水は、矢印Ｙで示すように、ポリマーフィルム１４の中央部側に流れるので、裏回りすることはない。また、プラス方向のカール量が２０ｍｍ以内であれば、ポリマーフィルム１４の幅方向両端部１４Ａ，１４Ａの洗浄にも特に支障がない。
【００７８】
このように、水洗工程２２の前までに、カール方向を０〜プラス方向とし、カール量を０ｍｍ〜２０ｍｍの範囲内とすることによって、水洗工程２２においてポリマーフィルム１４の下面に付着しているアルカリ溶液Ｌを洗浄水で充分に洗い落とすことができる。また、アルカリ溶液Ｌを含む洗浄水がポリマーフィルム１４の上面側に裏回りすることも防止できる。
【００７９】
なお、本発明は、水洗工程２２の前でカール方向が０〜プラス方向で、カール量が０ｍｍ〜２０ｍｍの範囲内であればよい。したがって、図４では、カール調整工程２４→片面鹸化工程１６→水洗工程２２の順番であったが、図７に示すように片面鹸化工程１６→カール調整工程２４→水洗工程２２の順番で行うこともできる。
【００８０】
しかし、片面鹸化工程１６→カール調整工程２４→水洗工程２２の場合、ポリマーフィルム１４のカールが大き過ぎると片面鹸化工程１６でのアルカリ溶液Ｌの塗布に支障がでる懸念がある。したがって、その場合には、片面鹸化工程１６の前段に更に第１のカール調整工程を設けて、第１のカール調整工程→片面鹸化工程１６→第２のカール調整工程２４→水洗工程２２とすることもできる。
【００８１】
（水洗工程後の工程）
図１（Ｂ）に示すように、水洗工程２２においてアルカリ溶液Ｌが洗い落とされたポリマーフィルム１４は、乾燥装置２８において洗浄水の膜が形成されたポリマーフィルム１４の下面を乾燥する。ここで使用する乾燥装置２８は特に限定されないが、エアナイフからのジェットエアをポリマーフィルム１４の下面に当てて水切りする方式を好適に使用することができる。
【００８２】
そして、片面鹸化処理後の乾燥が終了したポリマーフィルム１４は、除塵機３０、塗布装置３２、乾燥装置３４、後段乾燥ゾーン３６、及び加熱ゾーン３８を経由して第２機能層Ｂが形成され、巻取機４０に巻き取られる。
【００８３】
これにより、一方面に第１機能層Ａを有し、他方面に第２機能層を有する複合機能フィルムを製造することができる。
【００８４】
［第２の実施の形態］
第２の実施の形態は、第１機能層Ａの形成によってマイナス方向に４０ｍｍのカールが発生しているポリマーフィルム１４について第２機能層Ｂを形成するための片面鹸化を行う場合である。
【００８５】
図８は、片面鹸化工程１６の前に過熱蒸気方式のカール調整工程２４を設けて、第１機能層Ａのマイナス方向のカール及びカール量をどのように調整するかを示した説明図である。
【００８６】
図８に示すように、カール調整工程２４では、ポリマーフィルム１４がカール方向であるマイナス方向とは逆方向の面、即ち第１機能層Ａが形成されている上面に、ポリマーフィルム幅と略同等のスリット状の吹出口を有するノズル２４Ｂから過熱蒸気Ｓを吹き付けて上面を過熱蒸気Ｓに曝す。これにより、ポリマーフィルム１４の幅方向両端部１４Ａ，１４Ａを上面側方向、即ちプラス方向にカールする。この結果、第１機能層Ａによるマイナス方向のカールとカール調整工程２４によるプラス方向のカールとで相殺し合う。
【００８７】
この場合、第１の実施の形態と同様に、次の片面鹸化工程１６においてポリマーフィルム１４の下面を片面鹸化することによりプラス方向のカールが発生する。したがって、このことを考慮して、カール調整工程２４でのプラス方向のカールを小さめにしておく。即ち、カール調整工程２４と片面鹸化工程１６とのプラス方向のカール量の合計が０〜２０ｍｍの範囲内に入るようにする。したがって、例えば片面鹸化工程１６でのプラス方向のカール量が２０ｍｍであった場合には、カール調整工程２４でのマイナス方向のカール量は０ｍｍ〜−２０ｍｍの範囲内に入るようにしておく。
【００８８】
これにより、水洗工程２２において鹸化面である下面のアルカリ溶液Ｌを洗浄水で洗い流す際に、カール方向を０〜プラスとし、カール量を０ｍｍ〜２０ｍｍの範囲内とすることができる。したがって、図６で説明したと同様に、ポリマーフィルム１４の下面に付着しているアルカリ溶液Ｌを充分に洗い落とすことができると共に、アルカリ溶液Ｌを含む洗浄水が上面側に裏回りすることを防止できる。
【００８９】
このように、本発明の実施の形態の複合機能フィルムの製造方法によれば、本発明の実施の形態のポリマーフィルムの鹸化方法を実施するようにしたので、水洗工程２２において鹸化不良や裏回りを防止できる。これにより、ポリマーフィルム１４の両面に第１機能層Ａと第２機能層とを精度良く塗布することができると共に、塗布した第１機能層Ａ及び第２機能層がポリマーフィルム１４から剥離してしまうこともない。また、複合機能フィルムを製造する際の製品ロスを減少し且つ大サイズ製品の製造を可能とする。
【００９０】
なお、第１の実施の形態及び第２の実施の形態では、第１機能層Ａを形成した後、ポリマーフィルム１４を一旦巻き取るようにしたが、巻き取らないで第２機能層Ｂの形成を連続して行うこともできる。
【００９１】
また、上記した第１の実施の形態及び第２の実施の形態において、第１機能層Ａの形成及び第２機能層の形成における水洗工程２２においてはポリマーフィルム１４の上面をローラを接触させてローラ搬送することが好ましい。これにより、カール調整工程２４と相俟って水洗時のカール方向及びカール量を、確実に０ｍｍ〜２０ｍｍの範囲に調整できる。
【００９２】
この場合、図９に示すように、水洗工程２２でポリマーフィルム１４を搬送する搬送ローラの形状を次のように形成するとよい。即ち、搬送ローラを、水洗工程２２での適切なポリマーフィルム１４の幅方向両端部のカール量である０ｍｍ〜２０ｍｍの範囲内に倣った表面形状（断面湾曲形状）に形成されたクラウンローラ５２にすると一層よい。これにより、ポリマーフィルム１４の幅方向両端部１４Ａ，１４Ａをプラス方向に少しだけカールさせた状態で水洗を行うので、裏回りを確実に防止できる。
【符号の説明】
【００９３】
１０…第１機能層の形成ライン、１２…送出機、１４…ポリマーフィルム、１６…片面鹸化工程、１８…ローラ、２０…アルカリ溶液の塗布装置、２２…水洗工程、２２Ａ…洗浄装置、２４…カール調整工程、２４Ａ…ノズル、２６…測定基盤、２８…乾燥装置、３０…除塵機、３２…第１機能層の塗布装置、３４…乾燥装置、３６…後段乾燥ゾーン、３８…加熱ゾーン、４０…巻取機、４４…パスローラ、５０…第２機能層の形成ライン、５２…クラウンローラ、Ａ…第１機能層
【図１】
0005896560.tif 000002
【図２】
0005896560.tif 000003
【図３】
0005896560.tif 000004
【図４】
0005896560.tif 000005
【図５】
0005896560.tif 000006
【図６】
0005896560.tif 000007
【図７】
0005896560.tif 000008
【図８】
0005896560.tif 000009
【図９】
0005896560.tif 000010